(57)【要約】      （修正有）【課題】節を有する板を積層してなる木質積層板（針葉樹単板など）を圧密処理して店舗フロア、家具、棚板などに好適に用いることができる建築板を提供する。【解決手段】少なくとも一枚に節がある単位構成板（針葉樹単板１１ａ〜１１ｉ）が複数枚積層されてなる木質積層板（針葉樹合板１１）が圧密処理されて得られる建築板１０である。単位構成板１２は針葉樹材の単板または挽き板である。高密度で硬い節は圧密処理によってもほとんど圧縮されないが、その上方および／または下方に隣接する一または複数枚の単位構成板１２の節の直上／直下／近傍部分が圧密処理の圧縮率より大きく圧縮変形するので、表面平滑性を損なわずに高強度で意匠性に優れた建築板が得られる。【選択図】図２
2019171591.tif 000002
【特許請求の範囲】
【請求項１】
少なくとも一枚に節がある単位構成板が複数枚積層されてなる木質積層板を圧密処理して得られる建築板。
【請求項２】
単位構成板が針葉樹の単板または挽き板であり、木質積層板が針葉樹合板、針葉樹ＬＶＬ、針葉樹集成材および針葉樹ＣＬＴのいずれか一またはこれらの任意複合板である、請求項１記載の建築板。
【請求項３】
節を有する単位構成板が木質積層板の表面に位置する表面板であり、該表面板の下方に位置する一または複数枚の単位構成板が表面板の節部分で圧密処理の圧縮率より大きく圧縮変形している、請求項１または２記載の建築板。
【請求項４】
節を有する単位構成板が木質積層板の中間に位置する中間板であり、該中間板の上方および下方に位置する一または複数枚の単位構成板が中間板の節部分で圧密処理の圧縮率より大きく圧縮変形している、請求項１または２記載の建築板。
【発明の詳細な説明】
【技術分野】
【０００１】
本発明は床材、家具、棚板などに使用される建築板に関し、特に、店舗などで使用される土足対応可能な床材として好適に使用される建築板に関する。
【背景技術】
【０００２】
店舗などで使用される土足対応可能な床材は、表面が硬く傷がつきにくい物性を有することが要求され、このような床材を木質材を主材として構成するための技術として圧密処理が知られている。圧密処理は、主として無垢材を対象として行われており、一対の加熱プレート間に対象材を挟んで両側から長時間熱圧し、水蒸気処理することにより、全体を略均一に圧縮して密度を大きくし、硬度を増大させるものであり、特許文献１などに公知である。圧密処理された木材は、水に濡れても元に戻らず、永久的に形状を持続することができる。
【先行技術文献】
【特許文献】
【０００３】
【特許文献１】特開２０１１−１８３６３１号公報
【特許文献２】特許第５７５４８３６号公報（段落０００５）
【発明の概要】
【発明が解決しようとする課題】
【０００４】
特許文献２に記載されるように、節を有する木材（無垢材）を圧密処理すると、１）節部を圧密しきれないので、節部表面が膨れた状態となり、平滑にならない、２）節部に割れや亀裂が発生する、３）節部から溶出したヤニ等の樹脂分が平板プレス機の熱盤に付着し、圧密木材を熱盤から容易に取り出すことができなくなる、４）節部が黒褐色になり、意匠感を損なう、５）圧密する際に、平板プレス機の熱盤の表面を窪ませてしまう等の問題が発生する（段落０００５の記載から引用）こと、また、節部が座屈破壊して押し潰されると節部の周辺についても木材の繊維方向に割れが発生することから、節を有する木材は圧密処理には適さないものと考えられていた。
【０００５】
本出願人は、良質な広葉樹単板が枯渇化している現状に鑑みて、針葉樹単板を用いた合板（針葉樹合板）を圧密処理することを検討した。針葉樹単板は公知のように節を多く有することから、上記のような問題ないし欠点を生じさせないような針葉樹合板を得るために考察と実験を重ねて、本発明を完成するに至った。
【０００６】
すなわち、本発明が解決しようとする課題は、節を有する板を積層してなる木質積層板（針葉樹単板など）を圧密処理して店舗フロアや家具、棚板などに好適に用いることができる建築板を提供することである。
【課題を解決するための手段】
【０００７】
上記課題を解決するため、請求項１に係る本発明は、少なくとも一枚に節がある単位構成板が複数枚積層されてなる木質積層板を圧密処理して得られる建築板である。
【０００８】
請求項２に係る本発明は、請求項１の建築板において、単位構成板が針葉樹の単板または挽き板であり、木質積層板が針葉樹合板、針葉樹ＬＶＬ、針葉樹集成材および針葉樹ＣＬＴのいずれか一またはこれらの任意複合板であることを特徴とする。
【０００９】
請求項３に係る本発明は、請求項１または２記載の建築板において、節を有する単位構成板が木質積層板の表面に位置する表面板であり、該表面板の下方に位置する一または複数枚の単位構成板が表面板の節部分で圧密処理の圧縮率より大きく圧縮変形していることを特徴とする。
【００１０】
請求項４に係る本発明は、請求項１または２記載の建築板において、節を有する単位構成板が木質積層板の中間に位置する中間板であり、該中間板の上方および下方に位置する一または複数枚の単位構成板が中間板の節部分で圧密処理の圧縮率より大きく圧縮変形していることを特徴とする。
【発明の効果】
【００１１】
本発明によれば、少なくとも一枚に節がある単位構成板が複数枚積層されてなる木質積層板を対象として圧密処理して建築板が得られる。圧密処理後の木質積層板において、高密度で硬い節はほとんど圧縮されないが、その上方および／または下方に隣接する一または複数の単板における節対応部分（節の直上／直下／近傍部分）が節に圧縮されて変形する。すなわち、圧密処理したときの節による影響は、その上下に隣接する一または複数枚の単板の節対応部分が圧密処理における圧縮率より大きく圧縮することによって吸収することができるので、圧密処理後の木質積層板および建築板は平面平滑性を損なわない。これにより、高強度で意匠性に優れた建築板が得られる。
【００１２】
また、節を有する単位構成板の上下の少なくとも一方に隣接して他の単位構成板が存在するので、節が圧縮されない分をその上下に隣接する他の単位構成板の圧縮ないし変形で補うことができる。したがって、圧密処理によって節に割れや亀裂が生じることがなく、実用的価値および商品価値を損なわない。また、節が無理に圧縮されないので、ヤニの溶出が抑制され、熱盤への付着量も少なくなるので、圧密処理後の木質積層板を熱盤から容易に取り出すことができる。
【００１３】
さらに、木質積層板の表面板に節がある場合は、塗装などの表面化粧層が形成されていても、表面板の節が建築板の表面に現れるので、木質感が強調された独特の意匠性を有する建築板が得られる。すなわち、既述した特許文献２に記載される不利欠点は、木質積層板を圧密処理して建築板とする本発明によれば、すべて解消させることができる。
【図面の簡単な説明】
【００１４】
【図１】本発明の一実施形態における圧密処理前の針葉樹合板を示す斜視図（ａ）および圧密処理後の針葉樹合板を示す斜視図（ｂ）である。この実施形態では、節を有する針葉樹単板が針葉樹合板の表面単板として用いられている。
【図２】図１の実施形態における圧密処理前の針葉樹合板の節のある部分の断面図（ａ）および圧密処理後の針葉樹合板の同部分の断面図（ｂ）である。
【図３】本発明の別の実施形態における圧密処理前の針葉樹合板の節のある部分の断面図（ａ）および圧密処理後の針葉樹合板の同部分の断面図（ｂ）である。この実施形態では、節を有する針葉樹単板が針葉樹単板の中間単板として用いられている。
【図４】本発明のさらに別の実施形態における圧密処理前の針葉樹合板の節のある部分の断面図（ａ）および圧密処理後の針葉樹合板の同部分の断面図（ｂ）である。この実施形態では、節を有する針葉樹単板が針葉樹単板の表面単板、中間単板および裏面単板として用いられている。
【発明を実施するための形態】
【００１５】
図１および図２を参照して、本発明の一実施形態による建築板について説明する。この建築板１０は、９枚の針葉樹単板を繊維方向を互い違いに直交させて積層した９プライ針葉樹合板１１’（図１（ａ），図２（ａ））を常法（たとえば特許文献１の段落００６３〜００７７に記載）により圧密処理して得た９プライ針葉樹合板１１の表面に塗装などによる表面化粧層１２が形成されてなる（図１（ｂ），図２（ｂ））。
【００１６】
すなわち、この建築板１０は、９枚のヒノキ単板からなる９プライ合板１１’（たとえば、厚さ２４ｍｍまたは２８ｍｍ、平面寸法９１０ｍｍ×１８２０ｍｍ）を約半分の厚さに圧密処理して得た圧密合板１１に対し、表面切削および実加工を施すと共に塗装による表面化粧層１２を形成して、床材として使用する建築板１０としたものである。ヒノキのような針葉樹の単板には節を有するものが多く、この実施例では表面単板１１ａに節１３がある。
【００１７】
図２に模式的に示されるように、この圧密処理前の針葉樹合板１１’を常法により上下熱盤間で圧密処理すると、節１３のない部分では各単板１１ａ〜１１ｉが約半分の厚さに圧縮されるが、表面単板１１ａが有する高密度で硬い節１３の部分はほとんど圧縮されないため、その下方に隣接する一または複数の単板の節直下部分が節１３に圧縮されて変形する。
【００１８】
図示の例では、表面単板１１ａの下方に隣接する２枚の単板１１ｂ，１１ｃが節１３の直下およびその近傍部分において節１３による圧縮を受けて大きく変形しているが、節１３による圧縮を受けて変形する単板の枚数や変形の程度は、表面単板１１ａが有する節１３の大きさや位置、圧密処理における圧縮率などによって異なる。
【００１９】
図３に示す実施形態による建築板１０では、節１３を有する中間単板１１ｅを含む９枚の針葉樹単板を繊維方向を互い違いに直交させて積層した９プライ針葉樹合板１１’（図３（ａ））を圧密処理して得た９プライ針葉樹合板１１の表面に塗装などによる表面化粧層１２が形成されている（図３（ｂ））。すなわち、図１および図２に示す実施形態による建築板１０では、節１３を有する単板が表面単板１１ａであるのに対し、この実施形態による建築板１０では、節１３を有する単板が中間単板１１ｅである点で異なっている。
【００２０】
この実施形態による圧密処理前の針葉樹合板１１’を常法により上下熱盤間で圧密処理すると、節１３のない部分では各単板１１ａ〜１１ｉが約半分の厚さに圧縮されるが、中間単板１１ｅが有する高密度で硬い節１３の部分はほとんど圧縮されないため、その上方および下方に隣接する一または複数の単板の節直上部分および直下部分が節１３に圧縮されて変形する。
【００２１】
図示の例では、中間単板１１ｅの上方および下方に隣接する各１枚の単板１１ｄ，１１ｆが節１３の直上／直下およびそれらの近傍部分で節１３による圧縮を受けて大きく変形しているが、節１３による圧縮を受けて変形する単板の枚数や変形の程度は、中間単板１１ｅが有する節１３の大きさや位置、圧密処理における圧縮率などによって異なる。
【００２２】
上記から明らかなことであるので図示しないが、他の中間単板１１ｂ〜１１ｄ，１１ｆ〜１１ｈが節１３を有する場合も、その上方および下方に隣接する一または複数の単板の節直上部分および直下部分が節１３に圧縮されて変形する。
【００２３】
図４に示す実施形態による建築板１０では、節１３を有する表面単板１１ａ、中間単板１１ｅおよび裏面単板１１ｉを含む９枚の針葉樹単板を繊維方向を互い違いに直交させて積層した９プライ針葉樹合板１１’（図４（ａ））を圧密処理して得た９プライ針葉樹合板１１の表面に塗装などによる表面化粧層１２が形成されている（図４（ｂ））。すなわち、図１および図２に示す実施形態による建築板１０では、節１３を有する単板が表面単板１１ａであり、また、図３に示す実施形態による建築板１０では、節１３を有する単板が中間単板１１ｅであるのに対し、この実施形態による建築板１０では、節１３を有する単板が表面単板１１ａ、中間単板１１ｅおよび裏面単板１１ｉである点で異なっている。
【００２４】
この実施形態による圧密処理前の針葉樹合板１１’を常法により上下熱盤間で圧密処理すると、節１３のない部分では各単板１１ａ〜１１ｉが約半分の厚さに圧縮されるが、表面単板１１ａ、中間単板１１ｅおよび裏面単板１１ｉが有する高密度で硬い節１３の部分はほとんど圧縮されないため、その上方および下方に隣接する一または複数の単板の節直上部分および直下部分が節１３に圧縮されて変形する。
【００２５】
図示の例では、表面単板１１ａ、中間単板１１ｅおよび裏面単板１１ｉの節１３が厚さ方向に重なって位置しているため、これら単板の間に位置する中間単板１１ｂ〜１１ｄ，１１ｆ〜１１ｈが節１３の直上／直下およびそれらの近傍部分でが節１３による圧縮を受けて大きく変形しているが、節１３による圧縮を受けて変形する単板の枚数や変形の程度は、これらの単板が有する節１３の大きさや位置、圧密処理における圧縮率などによって異なる。
【００２６】
以上に本発明の実施形態の数例について図面を参照して説明したが、針葉樹合板１１’における節１３を有する単板の位置や枚数、節１３同士の厚さ方向における位置関係などの要因は様々に異なり、したがって、圧密処理して得られる針葉樹合板１１における各単板の変形の状態や程度も様々に異なる。しかしながら、図４に示す実施形態のように複数枚の単板の節１３が厚さ方向において完全に重なり合うことは実際には稀であるから、圧密処理したときの節１３による影響は、その上下に隣接する一または複数枚の（節のない）単板が圧密処理における圧縮率より大きく圧縮することによって吸収するので、表裏平滑な針葉樹合板１１が得られる。
【００２７】
すなわち、特許文献２を引用して既述したように、節のある無垢材を圧密処理を行うと節が圧縮されないことによって表面平滑性が損なわれるなどの問題が生ずるが、針葉樹単板１１ａ〜１１ｉを複数枚積層してなる針葉樹合板１１’を圧密処理する本発明によれば、節１３が圧縮されないことによる影響をその上下に隣接する単板が圧縮ないし変形することによって吸収するので、表面平滑性が損なわれない。したがって、平板プレス機の熱盤の表面をくぼませてしまうこともない。
【００２８】
また、節が圧縮されない分をその上下に隣接する単板の圧縮ないし変形で補うことができ、節を無理に圧縮することがないので、圧密処理によって節に割れや亀裂が生じることがなく、ヤニの溶出を抑制し、熱盤への付着量も少なくなるので、圧密処理後の木質積層板１１を熱盤から容易に取り出すことができる。さらに、表面単板１１ａに節１３がある場合は、塗装などの表面化粧層１２が形成されていても、表面単板１１ａの節１３が建築板１０の表面に現れるので、木質感が強調された外観が得られる。すなわち、既述した特許文献２に記載される不利欠点は、針葉樹合板１１’を圧密処理する本発明によれば、すべて解消させることができる。
【００２９】
以上に述べたような作用効果は、単板を繊維方向を直交させて複数枚積層してなる合板に限らず、単板を繊維方向を平行にして複数枚積層してなるＬＶＬ（単板積層材）、挽き板を繊維方向を直交させて複数枚積層してなるＣＬＴ（クロスラミネーテッドティンバー）、挽き板を繊維方向を平行にして複数枚積層してなる集成材のいずれか一またはこれらの任意複合板など、単位構成板（単板または挽き板）を複数枚積層してなる木質積層板を圧密処理した場合にも同様に発揮することができる。すなわち、本発明は、少なくとも一の単位構成板が節を有する木質積層板を対象として適用可能である。
【符号の説明】
【００３０】
１０  建築板  １１  針葉樹合板（木質積層板）  １１ａ〜１１ｉ  針葉樹単板（単位構成板）  １２  表面化粧層  １３  節
【図１】
2019171591.tif 000003
【図２】
2019171591.tif 000004
【図３】
2019171591.tif 000005
【図４】
2019171591.tif 000006